【手続補正書】
【提出日】平成24年3月8日(2012.3.8)
【手続補正１】
【補正対象書類名】明細書
【補正対象項目名】００１０
【補正方法】変更
【補正の内容】
【００１０】
（１）ジエン系ゴム質重合体（ア）４０〜８０重量％の存在下に、芳香族ビニル系単量体（イ）およびシアン化ビニル系単量体（ウ）を含有するビニル系単量体混合物２０〜６０重量％をグラフト共重合してなるグラフト共重合体（Ａ）１０〜４０重量部、芳香族ビニル系単量体（イ）とシアン化ビニル系単量体（ウ）を含むビニル系単量体混合物２０〜１００重量％およびこれらと共重合可能な他の単量体（エ）０〜８０重量％を共重合してなるビニル系共重合体（Ｂ）１０〜３０重量部、不飽和カルボン酸またはα、β−不飽和カルボン酸無水物（オ）０．１〜１０重量％と、芳香族ビニル系単量体（イ）とシアン化ビニル系単量体（ウ）の合計９０〜９９．９重量％を共重合させてなる変性ビニル系共重合体（Ｃ）０．１〜１０重量部、および１ｇ／ｄｌ当たりの９８％濃硫酸溶液中、２５℃の温度で測定した相対粘度が１．８〜３．０にあるポリアミド（Ｄ）２０〜８０重量部からなり、かつポリアミド（Ｄ）が連続相である熱可塑性樹脂組成物（Ｅ）１００重量部に対して、繊維強化材（Ｆ）５〜４０重量部および耐衝撃性改良材（Ｇ）０．５〜１５重量部を含有してなる熱可塑性樹脂組成物。
【手続補正２】
【補正対象書類名】明細書
【補正対象項目名】００１１
【補正方法】削除
【補正の内容】
【手続補正３】
【補正対象書類名】明細書
【補正対象項目名】００１６
【補正方法】変更
【補正の内容】
【００１６】
（６）耐衝撃性改良材（Ｇ）が、ポリオレフィン系ゴムまたはカルボキシル基、無水カルボキシル基、エポキシ基もしくはオキサゾリン基で変性されたポリオレフィン系ゴムである（１）〜（５）のいずれかに記載の熱可塑性樹脂組成物。
【手続補正４】
【補正対象書類名】明細書
【補正対象項目名】００６３
【補正方法】削除
【補正の内容】
【手続補正５】
【補正対象書類名】明細書
【補正対象項目名】００６４
【補正方法】削除
【補正の内容】
【手続補正６】
【補正対象書類名】明細書
【補正対象項目名】００６５
【補正方法】削除
【補正の内容】
【手続補正７】
【補正対象書類名】明細書
【補正対象項目名】００６６
【補正方法】削除
【補正の内容】
【手続補正８】
【補正対象書類名】明細書
【補正対象項目名】００７１
【補正方法】変更
【補正の内容】
【００７１】
本発明の熱可塑性樹脂組成物（Ｅ）は、繊維強化材（Ｆ）を含有してなるが、耐衝撃性をさらに向上させるため、耐衝撃性改良材（Ｇ）を添加する。耐衝撃性改良材（Ｇ）の添加量は、熱可塑性樹脂組成物（Ｅ）１００重量部に対して、０．５〜１５重量部、好ましくは、２〜１２重量部、更に好ましくは、３〜１０重量部の範囲にある。耐衝撃性改良材（Ｇ）の添加量が０．５重量部未満である場合には、添加した効果が得られない。一方１５重量部を超える量添加した場合には、耐衝撃性は非常に高くなるが、成形加工性、特に射出成形時の流動性が低下し、成形品によっては完全に充填させられないことがあり、また、塗装表面外観が不十分であるので好ましくない。
【手続補正９】
【補正対象書類名】明細書
【補正対象項目名】００８４
【補正方法】変更
【補正の内容】
【００８４】
（２）グラフト率
グラフト共重合体の所定量（ｍ；約１ｇ）にアセトン２００ｍｌを加え、７０℃の温度の湯浴中で３時間還流し、この溶液を８８００ｒ．ｐ．ｍ．（１００００Ｇ）で４０分間遠心分離した後、不溶分を濾過し、この不溶分を６０℃の温度で５時間減圧乾燥し、その重量（ｎ）を測定した。グラフト率は、下記式より算出した。ここでＬは、グラフト共重合体のゴム含有率である。
・グラフト率（％）＝｛［（ｎ）−（ｍ）×Ｌ］／［（ｍ）×Ｌ］｝×１００。
【手続補正１０】
【補正対象書類名】明細書
【補正対象項目名】００９５
【補正方法】削除
【補正の内容】
【手続補正１１】
【補正対象書類名】明細書
【補正対象項目名】０１１１
【補正方法】変更
【補正の内容】
【０１１１】
（参考例７〜１９、実施例１〜１３）
参考例１〜６に記載のグラフト共重合体（Ａ）、ビニル系共重合体（Ｂ）、変性ビニル系共重合体（Ｃ）、ポリアミド（Ｄ）、耐衝撃性改良材（Ｇ）を、表１に示した比で配合した後に、スクリュー径３０ｍｍの同方向回転の二軸押出機（温度範囲：２４０℃〜２５０℃）で溶融混練を行った。その途中に設定されたサイドフィーダーから、参考例に記載の繊維強化材（Ｆ）を投入して、ペレットを得た。得られたペレットを各物性評価に適するように、成形機（成形温度２５０℃、金型温度５０℃）にて試験片を作成し、その評価を行った。表１に結果を示す。
【手続補正１２】
【補正対象書類名】明細書
【補正対象項目名】０１１２
【補正方法】変更
【補正の内容】
【０１１２】
【表１−１】
2009256647.tif 000001
【手続補正１３】
【補正対象書類名】明細書
【補正対象項目名】０１１３
【補正方法】変更
【補正の内容】
【０１１３】
【表１−２】
2009256647.tif 000002
【手続補正１４】
【補正対象書類名】明細書
【補正対象項目名】０１２６
【補正方法】変更
【補正の内容】
【０１２６】
比較例１２は、塗装表面外観が不十分な結果であった。
【手続補正１５】
【補正対象書類名】明細書
【補正対象項目名】０１２７
【補正方法】変更
【補正の内容】
【０１２７】
【表２】
2009256647.tif 000003
【手続補正１６】
【補正対象書類名】特許請求の範囲
【補正対象項目名】全文
【補正方法】変更
【補正の内容】
【特許請求の範囲】
【請求項１】
ジエン系ゴム質重合体（ア）４０〜８０重量％の存在下に、芳香族ビニル系単量体（イ）およびシアン化ビニル系単量体（ウ）を含有するビニル系単量体混合物２０〜６０重量％をグラフト共重合してなるグラフト共重合体（Ａ）１０〜４０重量部、芳香族ビニル系単量体（イ）とシアン化ビニル系単量体（ウ）を含むビニル系単量体混合物２０〜１００重量％およびこれらと共重合可能な他の単量体（エ）０〜８０重量％を共重合してなるビニル系共重合体（Ｂ）１０〜３０重量部、不飽和カルボン酸またはα、β−不飽和カルボン酸無水物（オ）０．１〜１０重量％と、芳香族ビニル系単量体（イ）とシアン化ビニル系単量体（ウ）の合計９０〜９９．９重量％を共重合させてなる変性ビニル系共重合体（Ｃ）０．１〜１０重量部、および１ｇ／ｄｌ当たりの９８％濃硫酸溶液中、２５℃の温度で測定した相対粘度が１．８〜３．０にあるポリアミド（Ｄ）２０〜８０重量部からなり、かつポリアミド（Ｄ）が連続相である熱可塑性樹脂組成物（Ｅ）１００重量部に対して、繊維強化材（Ｆ）５〜４０重量部および耐衝撃性改良材（Ｇ）０．５〜１５重量部を含有してなる熱可塑性樹脂組成物。
【請求項２】
グラフト共重合体（Ａ）が、ジエン系ゴム質重合体（ア）としてポリブタジエンゴム４０〜８０重量％の存在下に、芳香族ビニル系単量体（イ）５〜４５重量％、シアン化ビニル系単量体（ウ）５〜３０重量％およびこれらと共重合可能な他の単量体（エ）０〜５０重量％からなる単量体混合物をグラフト共重合してなるグラフト共重合体である請求項１に記載の熱可塑性樹脂組成物。
【請求項３】
ビニル系共重合体（Ｂ）が、芳香族ビニル系単量体（イ）１０〜８５重量％、シアン化ビニル系単量体（ウ）１０〜８５重量％およびこれらと共重合可能な他の単量体（エ）０〜８０重量％からなる単量体混合物を共重合してなる共重合体である請求項１または２に記載の熱可塑性樹脂組成物。
【請求項４】
変性ビニル系共重合体（Ｃ）が、芳香族ビニル系単量体（イ）１５〜８５重量％、シアン化ビニル系単量体（ウ）１５〜８５重量％および不飽和カルボン酸基またはα、β−不飽和カルボン酸無水物（オ）０．１〜１０重量％とからなる単量体混合物を共重合してなる共重合体である請求項１〜３のいずれかに記載の熱可塑性樹脂組成物。
【請求項５】
繊維強化材（Ｆ）が、カップリング剤であるアクリル系化合物で予備処理された繊維長２〜１５ｍｍ、繊維径２〜２０μｍのガラス繊維である請求項１〜４のいずれかに記載の熱可塑性樹脂組成物。
【請求項６】
耐衝撃性改良材（Ｇ）が、ポリオレフィン系ゴムまたはカルボキシル基、無水カルボキシル基、エポキシ基もしくはオキサゾリン基で変性されたポリオレフィン系ゴムである請求項１〜５のいずれかに記載の熱可塑性樹脂組成物。
【請求項７】
請求項１〜６のいずれかに記載の熱可塑性樹脂組成物を射出成形してなる成形品。